(57)【要約】【課題】引張強度が６００ＭＰａ以上の低温靭性に優れ、かつ強度異方性が小さい高張力鋼材ならびにその製造方法を提供する。【解決手段】鋼材、好ましくは、質量％で、Ｃ：０．０２〜０．２５％、Ｓｉ：０．０１〜０．８％、Ｍｎ：１．０〜２．０％、Ａｌ：０．００５〜０．１％、Ｎ：０．０００５〜０．００８％、Ｐ：０．０２％以下、Ｓ：０．００４％以下、必要に応じて、Ｍｏ、Ｎｂ、Ｖ、Ｔｉ、Ｃｕ、Ｎｉ、Ｃｒ、Ｗの一種または二種以上の元素を含有し、その板厚１／４位置の｛１１０｝面のＸ線ランダム強度比が１．２〜４．０で、且つ鋼板の板厚１／２位置の｛２１１｝面のＸ線ランダム強度比が１．２〜４．０で、残部がＦｅおよび不可避的不純物からなる鋼。鋳造後、Ａｒ3変態点以下に冷却することなく、あるいはＡｃ3変態点以上に再加熱後、未再結晶域における圧下率が１０％以上６０％以下の熱間圧延によって所定の板厚とし、引続きＡｒ3変態点以上から２℃／秒以上の平均冷却速度で３５０℃以下の温度まで冷却した後、板厚中心部での最高到達温度をＡｃ1変態点以下として焼戻す。【選択図】なし【特許請求の範囲】
【請求項１】
鋼板の板厚１／４位置の｛１１０｝面のＸ線ランダム強度比が１．２〜４．０、且つ鋼板の板厚１／２位置の｛２１１｝面のＸ線ランダム強度比が１．２〜４．０であることを特徴とする、低温靭性に優れ、かつ強度異方性が小さい高張力鋼材。
【請求項２】
質量％で、Ｃ：０．０２〜０．２５％、Ｓｉ：０．０１〜０．８％、Ｍｎ：１．０〜２．０％、Ａｌ：０．００５〜０．１％、Ｎ：０．０００５〜０．００８％、Ｐ：０．０２％以下、Ｓ：０．００４％以下の元素を含有し、残部がＦｅおよび不可避的不純物からなる鋼を鋳造後、Ａｒ3変態点以下に冷却することなく、あるいはＡｃ3変態点以上に再加熱後、未再結晶域における圧下率が１０％以上６０％以下の熱間圧延によって所定の板厚とし、引続きＡｒ3変態点以上から２℃／秒以上の平均冷却速度で３５０℃以下の温度まで冷却した後、板厚中心部での最高到達温度をＡｃ1変態点以下として焼戻すことを特徴とする低温靭性に優れ、かつ強度異方性が小さい高張力鋼材の製造方法。
【請求項３】
鋼組成に、更に、質量％で、Ｍｏ：１％以下、Ｎｂ：０．１％以下、Ｖ：０．５％以下、Ｔｉ：０．１％以下、Ｃｕ：２％以下、Ｎｉ：４％以下、Ｃｒ：２％以下、Ｗ：２％以下の一種または二種以上を含有することを特徴とする、請求項２に記載の低温靭性に優れ、かつ強度異方性が小さい高張力鋼材の製造方法。
【請求項４】
鋼組成に、更に、質量％で、Ｂ：０．００３％以下、Ｃａ：０．０１％以下、ＲＥＭ：０．０２％以下（注：ＲＥＭとはＲａｒｅ  Ｅａｒｔｈ  Ｍｅｔａｌの略、希土類）、Ｍｇ：０．０１％以下の一種または二種以上を含有することを特徴とする、請求項２または３に記載の低温靭性に優れ、かつ強度異方性が小さい高張力鋼材の製造方法。
【発明の詳細な説明】
【技術分野】
【０００１】
本発明は、低温靭性に優れ、かつ強度異方性が小さい高張力鋼材ならびにその製造方法に関し、特に引張強度が６００ＭＰａ以上の低温靭性に優れ、かつ強度異方性が小さい高張力鋼材として好適なものに関する。
【背景技術】
【０００２】
近年、建設産業機械・タンク・ペンストック・ラインパイプ等の鋼材使用分野では、構造物の大型化を背景として、使用する鋼材の高強度化および厚肉化が指向されると共に、鋼材使用環境の苛酷化が進んでいる。
【０００３】
しかし、このような鋼材の高強度化および厚肉化は、一般的に低温靭性を劣化させると共に、板内部の強度異方性を大きくさせる傾向を示し、寒冷地での使用や鋼材の加工の面で問題になる場合が認められた。
【０００４】
このため、特許文献１等で、鋼組織を考慮した成分設計を通じて、優れた低温靭性を有する鋼板の製造方法が提案される一方、特許文献２等で、集合組織の板厚方向の分布を制御することによって、強度異方性を小さくする鋼板の製造方法が提案されてきた。
【特許文献１】特開２００４−３２３９１７号公報
【特許文献２】特許第３６４３５５６号公報
【発明の開示】
【発明が解決しようとする課題】
【０００５】
しかしながら、上記特許文献１、２等に記載されている方法によっても、強度レベルが高くなると低温靭性の劣化および強度異方性が大きくなり、特に強度が９００ＭＰａ以上、板厚３０ｍｍ以上で、より優れた低温靭性を有し、かつ強度異方性が小さい高張力鋼材ならびにその製造方法が求められていた。
【０００６】
本発明はかかる事情に鑑みてなされたものであって、強度が６００ＭＰａ以上、特に９００ＭＰａ以上で、板厚が３０ｍｍ以上の従来の鋼材より低温靭性に優れ、かつ強度異方性が小さい高張力鋼材ならびにその製造方法を提供することを目的とする。
【課題を解決するための手段】
【０００７】
集合組織の発達は、通常、材料の強度異方性をもたらす原因になる一方、セパレーションを生じるために塑性変形量が小さくなる低温域でも脆性破壊しにくい特徴を有する。
【０００８】
本発明者らは、集合組織の発達を積極的に制御することによって、脆性破壊しにくい性質を保ちつつ、強度異方性を小さくさせるため研究を鋭意重ねた結果、特にＭｎの添加量および未再結晶域における圧延加工、圧延後の冷却時における冷却速度を適正にコントロールすることによって、最適な集合組織の分布が達成され、従来材よりも優れた低温靭性を有し、かつ強度異方性が小さい高張力鋼材が得られることを見出した。
【０００９】
本発明は、以上に示した知見に基づき、更に検討を加えてなされたものであって、以下の低温靭性に優れかつ強度異方性が小さい高張力鋼材ならびにその製造方法を提供する。
１．鋼板の板厚１／４位置の｛１１０｝面のＸ線ランダム強度比が１．２〜４．０、且つ鋼板の板厚１／２位置の｛２１１｝面のＸ線ランダム強度比が１．２〜４．０であることを特徴とする、低温靭性に優れ、かつ強度異方性が小さい高張力鋼材。
２．質量％で、Ｃ：０．０２〜０．２５％、Ｓｉ：０．０１〜０．８％、Ｍｎ：１．０〜２．０％、Ａｌ：０．００５〜０．１％、Ｎ：０．０００５〜０．００８％、Ｐ：０．０２％以下、Ｓ：０．００４％以下の元素を含有し、残部がＦｅおよび不可避的不純物からなる鋼を鋳造後、Ａｒ3変態点以下に冷却することなく、あるいはＡｃ3変態点以上に再加熱後、未再結晶域における圧下率が１０％以上６０％以下の熱間圧延によって所定の板厚とし、引続きＡｒ3変態点以上から２℃／秒以上の平均冷却速度で３５０℃以下の温度まで冷却した後、板厚中心部での最高到達温度をＡｃ1変態点以下として焼戻すことを特徴とする低温靭性に優れ、かつ強度異方性が小さい高張力鋼材の製造方法。
３．鋼組成に、更に、質量％で、Ｍｏ：１％以下、Ｎｂ：０．１％以下、Ｖ：０．５％以下、Ｔｉ：０．１％以下、Ｃｕ：２％以下、Ｎｉ：４％以下、Ｃｒ：２％以下、Ｗ：２％以下の一種または二種以上を含有することを特徴とする、２に記載の低温靭性に優れ、かつ強度異方性が小さい高張力鋼材の製造方法。
４．鋼組成に、更に、質量％で、Ｂ：０．００３％以下、Ｃａ：０．０１％以下、ＲＥＭ：０．０２％以下（注：ＲＥＭとはＲａｒｅ  Ｅａｒｔｈ  Ｍｅｔａｌの略、希土類）、Ｍｇ：０．０１％以下の一種または二種以上を含有することを特徴とする、２または３に記載の低温靭性に優れ、かつ強度異方性が小さい高張力鋼材の製造方法。
【発明の効果】
【００１０】
本発明によれば、引張強度が６００ＭＰａ以上、特に９００ＭＰａ以上で、板厚が３０ｍｍ以上の低温靭性に優れ、かつ強度異方性が小さい高張力鋼材の製造が可能となり、産業上極めて有用である。
【発明を実施するための最良の形態】
【００１１】
［成分組成］
本発明における成分の限定理由について述べる。化学成分組成を示す％は、何れも質量％である。
【００１２】
Ｃ：０．０２〜０．２５％
Ｃは、強度を確保するために含有するが、０．０２％未満ではその効果が不十分であり、一方、０．２５％を超えると母材および溶接熱影響部の靭性が劣化するとともに、溶接性が著しく劣化する。従って、Ｃ含有量を０．０２〜０．２５％に限定する。
【００１３】
Ｓｉ：０．０１〜０．８％
Ｓｉは、製鋼段階の脱酸材および強度向上元素として含有するが、０．０１％未満ではその効果が不十分であり、一方、０．８％を超えると粒界が脆化し、遅れ破壊の発生を促進する。従って、Ｓｉ含有量を０．０１〜０．８％に限定する。
【００１４】
Ｍｎ：１．０〜２．０％
Ｍｎは、鋼板の板厚１／４位置の｛１１０｝面および鋼板の板厚１／２位置の｛２１１｝面のＸ線ランダム強度比をそれぞれ１．２〜４．０に制御するために含有するが、１．０％未満ではＸ線ランダム強度比が１．２未満となり、一方、２．０％を超えるとＸ線ランダム強度比が４．０を超える。従って、Ｍｎ含有量を１．０〜２．０％に限定する。
【００１５】
Ａｌ：０．００５〜０．１％
Ａｌは、脱酸材として添加すると同時に、結晶粒径の微細化にも効果があるが、０．００５％未満の場合にはその効果が十分でなく、一方、０．１％を超えて含有すると、鋼板の表面疵が発生し易くなる。従って、Ａｌ含有量を０．００５〜０．１％に限定する。
【００１６】
Ｎ：０．０００５〜０．００８％
Ｎは、Ｔｉなどと窒化物を形成することによって組織を微細化し、母材ならびに溶接熱影響部の靭性を向上させる効果を有するために含有する。０．０００５％未満の含有では組織の微細化効果が充分にもたらされず、一方、０．００８％を超える含有は固溶Ｎ量が増加するために母材および溶接熱影響部の靭性を損なう。従って、Ｎ含有量を０．０００５〜０．００８％に限定する。
【００１７】
Ｐ：０．０２％以下
不純物元素であるＰは、焼戻し処理時に旧オーステナイト粒界等の結晶粒界に偏析しやすく、０．０２％を超えると隣接結晶粒の接合強度を低下させ、低温靭性や耐遅れ破壊特性を劣化させる。従って、Ｐ含有量を０．０２％以下に限定する。
【００１８】
Ｓ：０．００４％以下
不純物元素であるＳは、非金属介在物であるＭｎＳを生成しやすく、０．００４％を超えると、介在物の量が多くなりすぎて延性破壊の強度が低下し、低温靭性や耐遅れ破壊特性を劣化させる。従って、Ｓ含有量を０．００４％以下に限定する。
【００１９】
本発明では、所望する特性に応じて更に以下の成分を含有することができる。
【００２０】
Ｍｏ：１％以下
Ｍｏは、焼入れ性および強度を向上する作用を有すると同時に、炭化物を形成することによって、拡散性水素をトラップし、耐遅れ破壊特性を向上させるが、１％を超える添加は経済性が劣る。
【００２１】
従って、Ｍｏを添加する場合には、その含有量を１％以下に限定する。ただし、Ｍｏは焼戻し軟化抵抗を大きくする作用を有し、強度を９００ＭＰａ以上確保するためには０．２％以上添加することが好ましい。
【００２２】
Ｎｂ：０．１％以下
Ｎｂは、マイクロアロイング元素として強度を向上させると同時に、炭化物や窒化物、炭窒化物を形成することによって、拡散性水素をトラップし、耐遅れ破壊特性を向上させるが、０．１％を超える添加は溶接熱影響部の靭性を劣化させる。従って、Ｎｂを添加する場合には、その含有量を０．１％以下に限定する。
【００２３】
Ｖ：０．５％以下
Ｖは、マイクロアロイング元素として強度を向上させると同時に、炭化物や窒化物、炭窒
化物を形成することによって、拡散性水素をトラップし、耐遅れ破壊特性を向上させるが、０．５％を超える添加は溶接熱影響部の靭性を劣化させる。従って、Ｖを添加する場合には、その含有量を０．５％以下に限定する。
【００２４】
Ｔｉ：０．１％以下
Ｔｉは、ＴｉＮの生成を通じて圧延加熱時あるいは溶接時におけるオーステナイト粒の成長を抑制し、母材ならびに溶接熱影響部の靭性を向上させると同時に、炭化物や窒化物、炭窒化物を形成することによって、拡散性水素をトラップし、耐遅れ破壊特性を向上させる。
【００２５】
ただし、０．１％を超える添加は溶接熱影響部の靭性を劣化させる。従って、Ｔｉを添加する場合には、その含有量を０．１％以下に限定する。
【００２６】
Ｃｕ：２％以下
Ｃｕは、固溶強化および析出強化により強度を向上する作用を有している。しかしながら、Ｃｕ含有量が２％を超えると、鋼片加熱時や溶接時に熱間での割れを生じやすくする。従って、Ｃｕを添加する場合には、その含有量を２％以下に限定する。
【００２７】
Ｎｉ：４％以下
Ｎｉは、靭性および焼入れ性を向上する作用を有している。しかしながら、Ｎｉは高価な元素であり含有量が４％を超えると、経済性が低下する。従って、Ｎｉを添加する場合には、その含有量を４％以下に限定する。
【００２８】
Ｃｒ：２％以下
Ｃｒは、強度および靭性を向上する作用を有しており、また高温強度特性を向上させる。従って、高強度化する場合には積極的に添加し、特に引張強度９００ＭＰａ以上の特性を得るためには、０．３％以上添加することが好ましい。しかしながら、Ｃｒ含有量が２％を超えると、溶接性が劣化する。従って、Ｃｒを添加する場合には、その含有量を２％以下に限定する。
【００２９】
Ｗ：２％以下
Ｗは、強度を向上する作用を有している。しかしながら、２％を超えると、溶接性が劣化する。従って、Ｗを添加する場合は、その含有量を２％以下に限定する。
【００３０】
Ｂ：０．００３％以下
Ｂは、焼入れ性を向上する作用を有している。しかしながら、０．００３％を超えると、靭性を劣化させる。従って、Ｂを添加する場合には、その含有量を０．００３％以下に限定する。
【００３１】
Ｃａ：０．０１％以下
Ｃａは、硫化物系介在物の形態制御に不可欠な元素である。しかしながら、０．０１％を超える添加は、清浄度の低下を招く。従って、Ｃａを添加する場合には、その含有量を０．０１％以下に限定する。
【００３２】
ＲＥＭ：０．０２％以下
ＲＥＭは、鋼中でＲＥＭ（Ｏ、Ｓ）として硫化物を生成することによって結晶粒界の固溶Ｓ量を低減して耐ＳＲ割れ特性を改善する。しかしながら、０．０２％を超える添加は、沈殿晶帯にＲＥＭ硫化物が著しく集積し、材質の劣化を招く。従って、ＲＥＭを添加する場合には、その添加量を０．０２％以下に限定する。
【００３３】
Ｍｇ：０．０１％以下
Ｍｇは、溶銑脱硫材として使用する場合がある。しかしながら、０．０１％を超える添加は、清浄度の低下を招く。従って、Ｍｇを添加する場合には、その添加量を０．０１％以下に限定する。
［製造条件］
本発明は、鋼板、形鋼および棒鋼など種々の形状の鋼材に適用可能であり、製造条件における温度規定は鋼材中心部でのものとし、鋼板は板厚中心、形鋼は本発明に係る特性を付与する部位の板厚中心、棒鋼では径方向の中心とする。但し、中心部近傍はほぼ同様の温度履歴となるので、中心そのものに限定するものではない。
【００３４】
鋳造条件
本発明は、いかなる鋳造条件で製造された鋼材についても有効であるので、特に鋳造条件を限定する必要はない。溶鋼から鋳片を製造する方法や、鋳片を圧延して鋼片を製造する方法は特に規定しない。転炉法・電気炉法等で溶製された鋼や、連続鋳造・造塊法等で製造されたスラブが利用できる。
【００３５】
熱間圧延条件
鋳片を圧延して鋼片を製造する際、Ａｒ3変態点以下に冷却することなく、そのまま熱間圧延を開始しても、一度冷却した鋳片をＡｃ3変態点以上に再加熱した後に熱間圧延を開始しても良い。これは、この温度域で圧延を開始すれば、本発明の有効性は失われないためである。
【００３６】
また、未再結晶域における圧下率を１０％以上６０％以下、好ましくは１０％以上３０％以下とし、圧延はＡｒ3変態点以上で圧延を終了するものとする。圧下率１０％以上６０％以下の未再結晶域圧延を行うことによって、鋼板の板厚１／４位置の｛１１０｝面および鋼板の板厚１／２位置の｛２１１｝面のＸ線ランダム強度比をそれぞれ１．２〜４．０に制御するためである。尚、未再結晶域以外での圧延条件は特に規定しない。
【００３７】
本発明ではＡｒ3変態点（℃）およびＡｃ3変態点（℃）を求める式は特に規定しないが、例えばＡｒ3＝９１０−３１０Ｃ−８０Ｍｎ−２０Ｃｕ−１５Ｃｒ−５５Ｎｉ−８０Ｍｏ、Ａｃ3＝８５４−１８０Ｃ＋４４Ｓｉ−１４Ｍｎ−１７．８Ｎｉ−１．７Ｃｒとする。式において各元素は鋼中含有量（ｍａｓｓ％）とする。
【００３８】
熱間圧延後の冷却条件
熱間圧延終了後、母材強度および母材靭性を確保するため、Ａｒ3変態点以上の温度から２℃／秒以上の平均冷却速度で、３５０℃以下の温度まで強制冷却を行う。オーステナイトからマルテンサイトもしくはベイナイトへの変態を完了させ、母材を強靱化すると共に、鋼板の板厚１／４位置の｛１１０｝面および鋼板の板厚１／２位置の｛２１１｝面のＸ線ランダム強度比をそれぞれ１．２〜４．０に制御するため、平均冷却速度２℃／秒以上で鋼板の温度が３５０℃以下になるまで冷却する。
【００３９】
冷却条件の規定において、平均冷却速度は板厚方向における表層下１ｍｍ、板厚１／４位置および板厚１／２位置での冷却速度の平均値、冷却停止温度は復熱完了直後における板厚１／２位置での温度とする。
【００４０】
焼戻し条件
Ａｃ1変態点以下の温度にて焼戻し処理を行う。Ａｃ1変態点以下に限定する理由は、Ａｃ1変態点を超えるとオーステナイト変態を生じ、強度が大きく低下するためである。焼戻し時の昇温速度は特に規定しないが、０．０５℃／秒以上が好ましい。
【００４１】
０．０５℃／秒未満の場合、焼戻し処理時にＰが粒界に偏析する量が大きくなり、低温靭性が劣化するためである。そのため、昇温速度の調整が可能な、加熱装置を用いることが好ましい。
【００４２】
加熱装置は、圧延機および直接焼入れ装置もしくは加速冷却装置と別の製造ライン上に設置しても、同一の製造ライン上に設置しても良い。焼戻し温度における保持時間は、特に規定しないが、生産性の観点から、３０分以下とすることが望ましい。
【００４３】
焼戻し後の冷却速度は、冷却中における析出物の粗大化を防止すべく、焼戻し温度〜２００℃までの平均冷却速度を０．０５℃／秒以上とすることが望ましい。加熱装置は、誘導加熱、通電加熱、赤外線輻射加熱、雰囲気加熱等のいずれの方式でも良い。
【００４４】
焼戻し条件の規定において、焼戻し時の昇温速度は焼戻し開始から所定の焼戻し温度に達するまでの板厚方向における表層下１ｍｍ、板厚１／４位置および板厚１／２位置での昇温速度の平均値、平均冷却速度は板厚方向における表層下１ｍｍ、板厚１／４位置および板厚１／２位置での冷却速度の平均値、焼戻し温度は板厚１／２位置での温度とする。
【００４５】
［集合組織］
本発明における集合組織の限定理由について述べる。本発明では、鋼板の板厚１／４位置の鋼板表面に平行する｛１１０｝面のＸ線ランダム強度比を１．２〜４．０および鋼板の板厚１／２位置の鋼板表面に平行する｛２１１｝面のＸ線ランダム強度比を１．２〜４．０とする。
【００４６】
このような集合組織制御によって板厚１／４位置および１／２位置それぞれの板厚位置において、圧延方向に平行な方向および垂直な方向の強度差が１００ＭＰａ以内と小さくなると共に、優れた低温靭性を得ることができる。
【実施例】
【００４７】
本発明の有効性を実施例によって説明する。表１に示す化学成分の鋼Ａ〜Ｕを溶製してスラブに鋳造し、加熱炉で加熱後、圧延を行い鋼板とした。圧延後、引続き直接焼入れし、次いで、雰囲気炉焼戻し装置を用いて焼戻し処理を行い、加熱後の冷却は空冷とした。
また、焼戻し温度や焼入れ温度などは板厚中心部における温度とし、熱電対によって実測した。
【００４８】
表２に鋼板製造条件、板厚１／４位置および板厚１／２位置それぞれの板厚位置における｛１１０｝面および｛２１１｝面のＸ線ランダム強度比を示し、表３に得られた鋼板の降伏強度、引張強度、破面遷移温度（ｖＴｒｓ）を示す。
【００４９】
板厚方向各位置における｛１１０｝面および｛２１１｝面のＸ線ランダム強度比は、ランダムサンプルの各面のＸ線強度を基準としたときの、板厚方向各位置における鋼板表面に平行する｛１１０｝面および｛２１１｝面のＸ線強度の相対的な強度である。試料は、化学研磨によって歪みを除去後に、Ｘ線測定を行った。
【００５０】
また、降伏強度および引張強度は、丸棒引張試験により測定し、靭性は、シャルピー衝撃試験によって得られるｖＴｒｓで評価した。
【００５１】
ｖＴｒｓの目標値は、引張強度８００ＭＰａ未満の鋼種に関しては、−６０℃以下とし、引張強度８００ＭＰａ以上１２００ＭＰａ未満の鋼種に関しては、−４０℃以下とし、引張強度１２００ＭＰａ以上の鋼種に関しては、−２０℃以下とした。
【００５２】
一方、強度異方性は、板厚１／４位置および板厚１／２位置それぞれの板厚位置におけるＬ方向およびＣ方向の強度の最高強度と最小強度の差とし、目標を、１００ＭＰａ以内とした。
【００５３】
【表１】
2008266758.tif 000002
【００５４】
【表２】
2008266758.tif 000003
【００５５】
【表３】
2008266758.tif 000004
【００５６】
表１〜３から明らかなように、本発明法により製造した鋼板Ｎｏ．１〜１７（本発明例）は、化学成分、製造方法、板厚１／４位置の｛１１０｝面のＸ線ランダム強度比および板厚１／２位置の｛２１１｝面のＸ線ランダム強度比が本発明の範囲であり、良好なｖＴｒｓおよび小さな強度異方性を得ることができた。
【００５７】
これに対して、比較鋼板Ｎｏ．１８〜３２（比較例）は、ｖＴｒｓおよび強度異方性の少なくとも１つが上記目標範囲を外れている。以下、これらの比較例を個別に説明する。
【００５８】
成分が本発明範囲から外れている鋼板Ｎｏ．２９〜３２は、板厚１／４位置の｛１１０｝面のＸ線ランダム強度比および板厚１／２位置の｛２１１｝面のＸ線ランダム強度比の少なくとも１つが、本発明範囲を外れており、ｖＴｒｓおよび強度異方性の少なくとも１つが目標値に達していない。
【００５９】
未再結晶域圧下率が本発明範囲から外れている鋼板Ｎｏ．１８〜２０は、板厚１／４位置の｛１１０｝面のＸ線ランダム強度比および板厚１／２位置の｛２１１｝面のＸ線ランダム強度比のいずれもが、本発明範囲を外れており、ｖＴｒｓおよび強度異方性の少なくとも１つが目標値に達していない。
【００６０】
直接焼入れ開始温度が本発明範囲から外れている鋼板Ｎｏ．２１〜２３は、板厚１／４位置の｛１１０｝面のＸ線ランダム強度比および板厚１／２位置の｛２１１｝面のＸ線ランダム強度比のいずれかが、本発明範囲を外れており、ｖＴｒｓが目標値に達していない。
【００６１】
直接焼入れ停止温度が本発明範囲から外れている鋼板Ｎｏ．２４は、板厚１／４位置の｛１１０｝面のＸ線ランダム強度比および板厚１／２位置の｛２１１｝面のＸ線ランダム強度比のいずれもが、本発明範囲を外れており、ｖＴｒｓが目標値に達していない。
冷却速度が本発明範囲から外れている鋼板Ｎｏ．２５は、板厚１／４位置の｛１１０｝面のＸ線ランダム強度比が、本発明範囲を外れており、ｖＴｒｓが目標値に達していない。
【００６２】
焼戻し温度が本発明範囲から外れている鋼板Ｎｏ．２６〜２８は、板厚１／４位置の｛１１０｝面のＸ線ランダム強度比および板厚１／２位置の｛２１１｝面のＸ線ランダム強度比の少なくとも１つが、本発明範囲を外れており、ｖＴｒｓが目標値に達していない。